【手続補正書】
【提出日】平成24年1月24日(2012.1.24)
【手続補正１】
【補正対象書類名】特許請求の範囲
【補正対象項目名】全文
【補正方法】変更
【補正の内容】
【特許請求の範囲】
【請求項１】
元素Ａ、ユーロピウム（Ｅｕ）、シリコン（Ｓｉ）、炭素（Ｃ）、酸素（Ｏ）、および窒素（Ｎ）を、下記組成式（２）の原子数比で含有する
赤色蛍光体。
【化６】
2011137178.tif 000001
ただし、組成式（２）中の元素Ａは、マグネシウム（Ｍｇ）、カルシウム（Ｃａ）、ストロンチウム（Ｓｒ）、またはバリウム（Ｂａ）の少なくとも１つであり、
組成式（２）中のｍ、ｘ、ｚ、ｎは、３＜ｍ＜５、０＜ｘ＜１、０＜ｚ＜９、０＜ｎ＜１０なる関係を満たす。
【請求項２】
前記組成式（２）で示される化合物が、斜方晶系空間点群Ｐｍｎ２１に属する結晶構造で構成された
請求項１に記載の赤色蛍光体。
【請求項３】
前記元素Ａは、ストロンチウム（Ｓｒ）である
請求項１または２に記載の赤色蛍光体。
【請求項４】
元素Ａ、ユーロピウム（Ｅｕ）、シリコン（Ｓｉ）、および炭素（Ｃ）が、下記組成式（２）の原子数比となるように、元素Ａの炭酸化合物、窒化ユーロピウム、窒化シリコン、およびメラミンを混合して混合物を生成し、
前記混合物の焼成と、当該焼成によって得られた焼成物の粉砕とを行う
赤色蛍光体の製造方法。
【化７】
2011137178.tif 000002
ただし、組成式（２）中の元素Ａは、マグネシウム（Ｍｇ）、カルシウム（Ｃａ）、ストロンチウム（Ｓｒ）、またはバリウム（Ｂａ）の少なくとも１つであり、
組成式（２）中のｍ、ｘ、ｚ、ｎは、３＜ｍ＜５、０＜ｘ＜１、０＜ｚ＜９、０＜ｎ＜１０なる関係を満たす。
【請求項５】
前記混合物の焼成と、当該焼成によって得られた焼成物の粉砕とを、繰り返し行う
請求項４に記載の赤色蛍光体の製造方法。
【請求項６】
素子基板上に形成された青色発光ダイオードと、
前記青色発光ダイオード上に配置されていて赤色蛍光体と緑色蛍光体とを透明樹脂に混練した混練物とを有し、
前記赤色蛍光体は、
元素Ａ、ユーロピウム（Ｅｕ）、シリコン（Ｓｉ）、炭素（Ｃ）、酸素（Ｏ）、および窒素（Ｎ）を、下記組成式（２）の原子数比で含有する
白色光源。
【化８】
2011137178.tif 000003
ただし、組成式（２）中の元素Ａは、マグネシウム（Ｍｇ）、カルシウム（Ｃａ）、ストロンチウム（Ｓｒ）、またはバリウム（Ｂａ）の少なくとも１つであり、
組成式（２）中のｍ、ｘ、ｚ、ｎは、３＜ｍ＜５、０＜ｘ＜１、０＜ｚ＜９、０＜ｎ＜１０なる関係を満たす。
【請求項７】
照明基板上に複数の白色光源が配置され、
前記白色光源は、
素子基板上に形成された青色発光ダイオードと、
前記青色発光ダイオード上に配置されていて赤色蛍光体と緑色蛍光体を透明樹脂に混練した混練物を有し、
前記赤色蛍光体は、
元素Ａ、ユーロピウム（Ｅｕ）、シリコン（Ｓｉ）、炭素（Ｃ）、酸素（Ｏ）、および窒素（Ｎ）を、下記組成式（２）の原子数比で含有する
照明装置。
【化９】
2011137178.tif 000004
ただし、組成式（２）中の元素Ａは、マグネシウム（Ｍｇ）、カルシウム（Ｃａ）、ストロンチウム（Ｓｒ）、またはバリウム（Ｂａ）の少なくとも１つであり、
組成式（２）中のｍ、ｘ、ｚ、ｎは、３＜ｍ＜５、０＜ｘ＜１、０＜ｚ＜９、０＜ｎ＜１０なる関係を満たす。
【請求項８】
液晶表示パネルと、
前記液晶表示パネルを照明する複数の白色光源を用いたバックライトとを有し、
前記白色光源は、
素子基板上に形成された青色発光ダイオードと、
前記青色発光ダイオード上に配置されていて赤色蛍光体と緑色蛍光体を透明樹脂に混練した混練物を有し、
前記赤色蛍光体は、
元素Ａ、ユーロピウム（Ｅｕ）、シリコン（Ｓｉ）、炭素（Ｃ）、酸素（Ｏ）、および窒素（Ｎ）を、下記組成式（２）の原子数比で含有する
液晶表示装置。
【化１０】
2011137178.tif 000005
ただし、組成式（２）中の元素Ａは、マグネシウム（Ｍｇ）、カルシウム（Ｃａ）、ストロンチウム（Ｓｒ）、またはバリウム（Ｂａ）の少なくとも１つであり、
組成式（２）中のｍ、ｘ、ｚ、ｎは、３＜ｍ＜５、０＜ｘ＜１、０＜ｚ＜９、０＜ｎ＜１０なる関係を満たす。
【請求項９】
元素Ａ、ユーロピウム（Ｅｕ）、シリコン（Ｓｉ）、アルミニウム（Ａｌ）、酸素（Ｏ）および窒素（Ｎ）を、下記組成式（１）の原子数比で含有し、
さらに、炭素（Ｃ）を含有する
赤色蛍光体。
【化１】
2011137178.tif 000006
ただし、組成式（１）中の元素Ａは、マグネシウム（Ｍｇ）、カルシウム（Ｃａ）、ストロンチウム（Ｓｒ）、またはバリウム（Ｂａ）の少なくとも１つであり、
組成式（１）中のｍ、ｘ、ｙ、ｎは、３＜ｍ＜５、０＜ｘ＜１、０＜ｙ＜２、０＜ｎ＜１０なる関係を満たす。
【請求項１０】
元素Ａ、ユーロピウム（Ｅｕ）、シリコン（Ｓｉ）、およびアルミニウム（Ａｌ）が、下記組成式（１）の原子数比となるように、元素Ａの炭酸化合物、窒化ユーロピウム、窒化シリコン、および窒化アルミニウムを用意し、これらと共にさらにメラミンを５６ｍｏｌ％以上６７ｍｏｌ％以下の範囲内で混合して混合物を生成し、
前記混合物の焼成と、当該焼成によって得られた焼成物の粉砕とを行う
赤色蛍光体の製造方法。
【化２】
2011137178.tif 000007
ただし、組成式（１）中の元素Ａは、マグネシウム（Ｍｇ）、カルシウム（Ｃａ）、ストロンチウム（Ｓｒ）、またはバリウム（Ｂａ）の少なくとも１つであり、
組成式（１）中のｍ、ｘ、ｙ、ｎは、３＜ｍ＜５、０＜ｘ＜１、０＜ｙ＜２、０＜ｎ＜１０なる関係を満たす。
【請求項１１】
メラミンの混合量を６０ｍｏｌ％以上６５ｍｏｌ％以下の範囲内にする
請求項１０に記載の赤色蛍光体の製造方法。
【手続補正２】
【補正対象書類名】明細書
【補正対象項目名】００１５
【補正方法】変更
【補正の内容】
【００１５】
以上のような組成式（２）の赤色蛍光体では、ユーロピウムを有することにより、赤色の発光が可能となる。また、ユーロピウム（Ｅｕ）の含有量によらず、炭素（Ｃ）の含有量によって発光波長が制御できることが確認された。このため、ユーロピウムの含有量を落とさずに発光強度を維持しつつ、発光波長を制御可能になる。
また本発明の他の赤色蛍光体は、元素Ａ、ユーロピウム（Ｅｕ）、シリコン（Ｓｉ）、アルミニウム（Ａｌ）、酸素（Ｏ）、および窒素（Ｎ）を、上記組成式（１）の割合で含有し、さらに炭素（Ｃ）を含有する。
【手続補正３】
【補正対象書類名】明細書
【補正対象項目名】００１６
【補正方法】変更
【補正の内容】
【００１６】
さらに本発明は、以上のような組成式（２）の赤色蛍光体の製造方法でもある。元素Ａ、ユーロピウム（Ｅｕ）、シリコン（Ｓｉ）、および炭素（Ｃ）が、組成式（２）の割合となるように、元素Ａの炭酸化合物、窒化ユーロピウム、窒化シリコン、およびメラミンを用意し、これらを混合して混合物を生成し、混合物の焼成と、当該焼成によって得られた焼成物の粉砕とを行う。これにより、組成式（２）の赤色蛍光体を得ることができる。
さらに本発明は、以上のような組成式（１）の赤色蛍光体の製造方法でもある。元素Ａ、ユーロピウム（Ｅｕ）、シリコン（Ｓｉ）、およびアルミニウム（Ａｌ）が、組成式（１）の原子数比となるように、元素Ａの炭酸化合物、窒化ユーロピウム、窒化シリコン、および窒化アルミニウムを用意し、これらと共にさらにメラミンを５６ｍｏｌ％以上６７ｍｏｌ％以下の範囲内で混合して混合物を生成し、混合物の焼成と、当該焼成によって得られた焼成物の粉砕とを行う。これにより、元素Ａ、ユーロピウム（Ｅｕ）、シリコン（Ｓｉ）、アルミニウム（Ａｌ）、酸素（Ｏ）および窒素（Ｎ）を、組成式（１）の原子数比で含有し、さらに、炭素（Ｃ）を含有する赤色蛍光体を得ることができる。